СПОСОБ ЛАЗЕРНОЙ СВАРКИ ПАНЕЛИ ИЗ ТОНКОСТЕННЫХ ТРУБНЫХ ЭЛЕМЕНТОВ

Способ лазерной сварки панели из тонкостенных трубных элементов, включающий прихватку рядом расположенных элементов изделия последовательно с каждой стороны, сварку выполняют в диаметрально противоположных концах изделия при вращении на ~180°, отличающийся тем, что предварительно трубки подвергают деформации с помощью прижимных элементов с боков до тех пор, пока не будет обеспечен по всей длине трубок зазор, не превышающий 200 мкм, и сверху фиксируют их в жесткую неразъемную конструкцию, а затем устанавливают оптическую следящую систему, позволяющую наводить луч на линию сопряжения двух прилегающих трубок с точностью не менее 100 мкм и прихватку ведут последовательно с каждой стороны по всей их длине с шагом 50-100 мм, последующую сварку двух рядом расположенных трубок производят путем сквозного проплавления стенки трубок по прямой линии сначала с одной стороны, а затем разворачивают панель на 180° и производят аналогичным образом проплавление с другой стороны, осуществляя двустороннюю сварку рядом расположенных трубок, не превышающей одной пятой ширины всей панели, после этого производят сварку трубок блоками аналогичной ширины симметрично относительно центральной оси панели, совпадающей по направлению с осью трубок, отступая от их торцов на расстояние не менее А, определяемое для каждого блока по формуле:
Δ=NH·b/L, где
H - ширина панели;
L - длина труб;
N - номер блока от центральной оси;
B - ширина сваренного первоначального блока,
Δ - необходимое расстояние отступа от торца панели,
а после сварки всех блоков панели, дальнейшую сварку трубок длинной не более Δ/N осуществляют во всех блоках, не сваренных на более ранних стадиях, при этом сварку начинают от центральной оси панели и ведут симметрично относительно горизонтальной и вертикальной осей панели.